(57)【要約】【課題】  接着剤用途として良好な耐熱接着強度を示すクロロプレンラテックス及びその製造方法を提供する。【解決手段】  １２０℃にて変位１度、周波数１００ＣＰＭの振動を１５分間与えた後に１２０℃にて変位１度、周波数１０ＣＰＭにて測定される弾性トルクが６．５〜１０ｄＮｍであるクロロプレン重合体またはクロロプレン共重合体を４５重量％以上含有し、他にアニオン系乳化剤を含有することを特徴とするクロロプレンラテックス、及びその製造方法。【選択図】    なし【特許請求の範囲】
【請求項１】
１２０℃にて変位１度、周波数１００ＣＰＭの振動を１５分間与えた後に１２０℃にて変位１度、周波数１０ＣＰＭにて測定される弾性トルクが６．５〜１０ｄＮｍであるクロロプレン重合体またはクロロプレン共重合体を４５重量％以上含有し、他にアニオン系乳化剤を含有することを特徴とするクロロプレンラテックス。
【請求項２】
アニオン系乳化剤が、ロジン酸のアルカリ金属塩であることを特徴とする請求項１に記載のクロロプレンラテックス。
【請求項３】
クロロプレン重合体またはクロロプレン共重合体が、クロロプレン単量体１００重量部またはクロロプレン単量体とこれと共重合可能な単量体との合計１００重量部に対し、連鎖移動剤としてｎ−ドデシルメルカプタン０．０１５〜０．０４５重量部を用いて重合転化率８０〜９５％まで乳化重合して製造されることを特徴とする請求項１または請求項２に記載のクロロプレンラテックス。
【請求項４】
クロロプレン単量体１００重量部またはクロロプレン単量体とこれと共重合可能な単量体との合計１００重量部に対し、連鎖移動剤としてｎ−ドデシルメルカプタン０．０１５〜０．０４５重量部を用い、さらにアニオン系乳化剤を用いて重合転化率８０〜９５％まで乳化重合することを特徴とする請求項１〜請求項３のいずれかの項に記載のクロロプレンラテックスの製造方法。
【請求項５】
請求項１〜請求項３のいずれかの項に記載のクロロプレンラテックスを含有することを特徴とする接着剤組成物。
【発明の詳細な説明】
【技術分野】
【０００１】
本発明は、クロロプレンラテックス及びその製造方法に関するものであり、より詳しくは、接着物性が良好であり、特に、高温雰囲気下での接着強度（耐熱接着強度）が良好であるクロロプレンラテックス及びその製造方法に関するものである。なお、本発明における高温雰囲気下とは、８０℃を指す。
【背景技術】
【０００２】
接着剤には、初期接着強度、耐熱接着強度、耐水接着強度等の接着強度が要求される。特に、工場等のラインでは高温に加熱して被着体を柔らかくして曲面に貼り合わせることも多く、貼り合せの直後に剥がれないよう高温における初期耐熱強度が要求される。クロロプレンゴム等をベースとした溶剤系接着剤は、その良好な作業性や接着物性から各種用途に用いられてきた。しかし、使用される有機溶剤は地球環境や作業者の健康に悪影響を与え、時には作業場の火災等を引き起こす危険性を有している。そのため、脱溶剤の要求が高まっている。
【０００３】
脱溶剤化の手法の一つとして、ラテックス系接着剤による代替が考えられている。
【０００４】
クロロプレンラテックスとしては各種のものが知られている（例えば、特許文献１〜特許文献４）。
【０００５】
しかし、特許文献１，２に示されるように、ポリビニルアルコール等の水溶性高分子を用いた場合、その保護コロイド性から優れたラテックスの安定性を示す一方で、期待される接着物性が得られず、特に耐水接着強度が低くなる。一方、特許文献３，４に示されるように、ロジン酸の金属塩からなる乳化剤を用いた場合、耐水接着強度の問題はないが、耐熱接着強度は不十分であった。
【先行技術文献】
【特許文献】
【０００６】
【特許文献１】特開平６−２８７３６０号公報
【特許文献２】特開平１１−３３５４９１号公報
【特許文献３】特公昭５１−３９２６２号公報
【特許文献４】特開昭５１−１３６７３３号公報
【発明の概要】
【発明が解決しようとする課題】
【０００７】
本発明はこの問題点に鑑みてなされたものであり、従来のクロロプレンラテックスよりも良好な耐熱接着強度を示すクロロプレンラテックス及びその製造方法を提供するものである。
【課題を解決するための手段】
【０００８】
本発明者らは、このような背景の下、上記課題を解決するため鋭意検討した結果、ラテックスに含まれるクロロプレン重合体またはクロロプレン共重合体として、１２０℃にて変位１度、周波数１００ＣＰＭの振動を１５分間与えた後に１２０℃にて変位１度、周波数１０ＣＰＭにて測定される弾性トルクが６．５ｄＮｍ以上１０ｄＮｍ以下であるものを４５％以上含み、他にアニオン系乳化剤を含有することを特徴とするクロロプレンラテックスを用いることで、良好な耐熱接着強度を示すことを見出し、本発明を完成させるに至った。すなわち、本発明は、１２０℃にて変位１度、周波数１００ＣＰＭの振動を１５分間与えた後に１２０℃にて変位１度、周波数１０ＣＰＭにて測定される弾性トルクが６．５〜１０ｄＮｍであるクロロプレン重合体またはクロロプレン共重合体を４５重量％以上含有し、他にアニオン系乳化剤を含有することを特徴とするクロロプレンラテックス、及びその製造方法である。
【０００９】
以下、本発明について詳細に説明する。
【００１０】
本発明のクロロプレンラテックスは、１２０℃にて変位１度、周波数１００ＣＰＭの振動を１５分間与えた後に１２０℃にて変位１度、周波数１０ＣＰＭにて測定される弾性トルクが６．５〜１０ｄＮｍであるクロロプレン重合体またはクロロプレン共重合体を４５重量％以上含有するものである。弾性トルクが６．５ｄＮｍ未満または１０ｄＮｍを超えると耐熱接着強度が劣る。当該クロロプレン重合体またはクロロプレン共重合体が４５重量％未満でも、耐熱接着強度が劣る。
【００１１】
本発明のクロロプレンラテックスとは、２−クロロ−１，３−ブタジエンであるクロロプレン単量体を重合して得られたラテックス、または、クロロプレン単量体とこれと共重合可能な単量体とを共重合して得られたラテックスである。クロロプレン単量体と共重合可能な単量体としては、例えば、２，３−ジクロロ−１，３ブタジエン、ブタジエン、イソプレン、スチレン、アクリロニトリル、メチルメタクリレート、ヒドロキシエチルメタクリレート、ヒドロキシプロピルメタクリレート、ポリエチレングリコールモノアクリレート、ポリエチレングリコールモノメタクリレート、グリセリンモノメタクリレート、アクリル酸、メタクリル酸、フマル酸、マレイン酸、クロトン酸、シトラコン酸、２−メタクリロイロキシエチルコハク酸等があげられるが、これらを、例えば、クロロプレン単量体１００重量部に対し、２０重量部以下で用いる。
【００１２】
本発明のクロロプレンラテックスは、アニオン系乳化剤を含有するものである。ここに、アニオン系乳化剤としては、例えば、ロジン酸のアルカリ金属塩、脂肪酸のアルカリ金属塩、アルケニルコハク酸のアルカリ金属塩、ポリカルボン酸のアルカリ金属塩の高分子化合物などのカルボン酸塩を含む乳化剤、アルカンスルホン酸のアルカリ金属塩、アルキルベンゼンスルホン酸塩などのスルホン酸を含む乳化剤、アルキル硫酸エステル塩、ポリオキシエチレンアルキルエーテル硫酸塩などの硫酸エステル塩を含む乳化剤等があげられる。これらのうち、より良好な安定性と接着物性を得るため、ロジン酸のアルカリ金属塩が好ましい。
【００１３】
本発明のクロロプレンラテックスは、クロロプレン単量体１００重量部またはクロロプレン単量体とこれと共重合可能な単量体と、所定の量の連鎖移動剤とアニオン系乳化剤を乳化重合することにより製造することができる。例えば、クロロプレン単量体１００重量部またはクロロプレン単量体とこれと共重合可能な単量体の合計１００重量部に対し、連鎖移動剤としてｎ−ドデシルメルカプタン０．０１５〜０．０４５重量部を用い、さらにアニオン系乳化剤を用いて重合転化率８０〜９５％まで乳化重合する等があげられる。
【００１４】
乳化重合は、上記の単量体、及び乳化剤を、重合開始剤、連鎖移動剤等と共に乳化し、所定温度にて行い、所定の転化率で重合停止剤を添加すれば良い。必要に応じてクロロプレンと共重合可能な他の単量体を更に１種類以上含んでも良く、また、重合中に各単量体を追加しても良い。
【００１５】
重合開始剤としては、公知のフリーラジカル性物質、例えば、過硫酸カリウム、過硫酸アンモニウム等の過酸化物、過酸化水素、ターシャリーブチルヒドロパーオキサイド等の無機又は有機過酸化物等を用いることができる。また、これらは単独又は還元性物質、例えば、チオ硫酸塩、チオ亜硫酸塩、ハイドロサルファイト、有機アミン等との併用レドックス系で用いても良い。
【００１６】
連鎖移動剤としては、例えば、アルキルメルカプタン、ハロゲン炭化水素、アルキルキサントゲンジスルフィド、硫黄等の分子量調節剤等があげられるが、これらのうち、臭気及び作業性の面からｎ−ドデシルメルカプタンが好ましい。通常これらは重合する単量体と共に混合し反応を行うが、反応中に単独で追加しても良い。使用量は特に限定するものではないが、乳化剤にロジン酸のアルカリ金属塩を用いる場合は通常これらを単量体１００重量部に対して０．０１５〜０．０４５重量部使用し、重合転化率８０〜９５％まで重合を実施することで、１２０℃にて変位１度、周波数１００ＣＰＭの振動を１５分間与えた後に１２０℃にて変位１度、周波数１０ＣＰＭにて測定される弾性トルクが６．５〜１０ｄＮｍであるクロロプレン重合体を得ることができる。
【００１７】
アニオン系乳化剤としては、前に記載したものと同じである。
【００１８】
重合温度は特に限定するものではないが、好ましくは１０〜３０℃の範囲である。
【００１９】
重合終了時期は特に限定するものでないが、生産性、及び良好な接着物性を得るため、単量体の転化率が８０〜９５％が好ましく、８５〜９０％がより好ましい。
【００２０】
重合停止剤としては、通常用いられる停止剤であれば特に限定するものでなく、例えば、フェノチアジン、２，６−ｔ−ブチル−４−メチルフェノール、ヒドロキシルアミン等が使用できる。
【００２１】
また、ラテックスの安定性を更に良好にするため、重合中、及び重合終了後に上記の乳化剤のうち１種類以上を添加しても良い。
【００２２】
また、本発明のクロロプレンラテックスは、クロロプレンラテックス単独でも良いが、複数のクロロプレンラテックスを混合し、１２０℃にて変位１度、周波数１００ＣＰＭの振動を１５分間与えた後に１２０℃にて変位１度、周波数１０ＣＰＭにて測定される弾性トルクが６．５〜１０ｄＮｍとなるように調整を実施しても良い。
【００２３】
本発明のクロロプレンラテックスは、単独でも接着剤として使用可能であるが、粘着付与樹脂や架橋剤等を添加したクロロプレンラテックス組成物とすることで接着物性が向上する。
【００２４】
粘着付与樹脂としては特に限定するものではなく、例えば、フェノール系樹脂、テルペン系樹脂、ロジン誘導体樹脂、石油系炭化水素等があげられ、例えば、重合ロジン、ロジン変性樹脂、ロジン変性フェノール樹脂、ロジンエステル、アルキルフェノール樹脂、テルペン樹脂、テルペンフェノール、水添ロジン、水添ロジンのペンタエリスリトールエステル、石油樹脂、クマロン樹脂等が使用される。
【００２５】
架橋剤としては、例えば、ポリイソシアネート化合物、エポキシ樹脂、ポリアジリジン化合物、ポリオキサゾリン化合物等、クロロプレンラテックスに均一に混合できる多官能性化合物であれば何ら制限はなく使用できる。
【００２６】
本発明のクロロプレンラテックスを主成分とする接着剤の粘度は、各種増粘剤、例えば、ポリアルキレンオキサイド、ポリビニルアルコール、疎水化セルロース、会合型ノニオン界面活性剤等の水溶性ポリマー、及びカルボキシル基含有ポリマーから構成されるアルカリ可溶型の増粘剤、ヘクトライト等のシリケート化合物等の配合により所望の粘度に調整できる。
【００２７】
本発明のクロロプレンラテックス組成物には、その他必要に応じて、例えば、増粘剤、老化防止剤、防腐剤、凍結防止剤、造膜助剤、可塑剤、クレー、ｐＨ調節剤等の添加剤を含有したものでも良い。
【発明の効果】
【００２８】
本発明のクロロプレンラテックスは、従来のクロロプレンラテックスでは発現できなかった良好な耐熱接着強度を示す接着剤を提供することができる。
【実施例】
【００２９】
以下、本発明を実施例によって具体的に説明するが、本発明はこれらの実施例のみに限定されるものではない。
【００３０】
ラテックスに含まれるクロロプレン重合体またはクロロプレン共重合体の粘弾性、接着剤組成物の耐熱接着強度は以下の方法・条件で測定した。
【００３１】
＜粘弾性測定（弾性トルクの測定）＞
ラテックスをドライアイス／メタノール冷媒にて凍結後真空乾燥してクロロプレン重合体またはクロロプレン共重合体を取り出し、粘弾性測定装置（ＡＬＰＨＡ  ＴＥＣＨＮＯＬＯＧＩＥＳ製  ＲＵＢＢＥＲ  ＰＲＯＣＥＳＳ  ＡＮＡＬＹＺＥＲ  ＲＰＡ２０００）により粘弾性測定（弾性トルクの測定）を行った。弾性トルクの測定は、クロロプレン重合体またはクロロプレン共重合体に、１２０℃にて変位１度、周波数１００ＣＰＭの振動を１５分間与えた後に１２０℃にて変位１度、周波数１０ＣＰＭにて実施した。
【００３２】
＜耐熱接着強度：高温剥離強度＞
９号帆布２枚（約１５０ｍｍ×６０ｍｍ）それぞれの片面に刷毛で接着剤組成物を２５０ｇ／ｍ２塗布した後に８０℃で５分乾燥し、ハンドローラーを用いて圧着した。１５０ｍｍ×２５ｍｍのサイズに切り出したものを測定用の試験片とした。高温剥離強度の測定は試験片を貼り合わせ直後に８０℃の雰囲気下にて５分間状態調整を実施した後に、テンシロン型引っ張り試験機を用いて８０℃の雰囲気下にて１００ｍｍ／ｍｉｎの剥離速度で１８０°方向の引っ張りにて行った。
【００３３】
＜耐熱接着強度：高温接着保持強度＞
高温接着保持強度の測定は、高温剥離強度と同様に試験片を作製し、８０℃の雰囲気下にて５分間状態調整を実施し、５００ｇの錘をぶら下げ、３０分後に剥離した長さ（ｍｍ）を測定した。
【００３４】
実施例１
表１で示した割合のクロロプレン単量体、ｎ−ドデシルメルカプタン、ロジン酸カリウム（商品名：ロンヂスＫ−２５、荒川化学工業（株））、ナフタレンスルホン酸ナトリウムとホルムアルデヒドの縮合物（商品名：デモールＮ、花王（株））、ハイドロサルファイトナトリウム、及び純水を攪拌機付き１０Ｌオートクレーブ中１５℃で重合を行った。重合は窒素雰囲気下で０．３５重量％の過硫酸カリウム水溶液を連続的に滴下して行い、重合転化率が９０％となった時点で重合停止剤として２，６−ターシャリーブチル−４−メチルフェノール０．０５重量部を添加し重合を停止した。その後、減圧下で未反応単量体の除去及び濃縮によりラテックスの固形分を５０％に調整し、ラテックスＡを得た。
【００３５】
【表１】
2014015524.tif 000002
ラテックスＡ中のクロロプレン重合体の粘弾性測定の結果、弾性トルクは９．５ｄＮｍであった。
【００３６】
また、ラテックス１００重量部に対し、表２に示す樹脂エマルジョン、金属酸化物、増粘剤を配合して接着剤組成物を作製し、耐熱接着強度を測定した。結果を表３に示す。表３の結果より、耐熱接着強度は良好な値であった。
【００３７】
【表２】
2014015524.tif 000003
【００３８】
【表３】
2014015524.tif 000004
実施例２
使用する単量体をクロロプレン単量体および２，３−ジクロロブタジエン単量体に変更し、ｎ−ドデシルメルカプタン量を変更した以外は、実施例１と同様にしてラテックスＢおよび接着剤組成物を得て、弾性トルクおよび耐熱接着強度の測定を行った。結果を表３に示す。表３の結果より、耐熱接着強度は良好な値であった。
【００３９】
実施例３
使用するｎ−ドデシルメルカプタン量を表１で示した量に変更した以外は実施例１と同様にしてラテックスＣおよび接着剤組成物を得て、弾性トルクおよび耐熱接着強度の測定を行った。結果を表３に示す。表３の結果より、耐熱接着強度は良好な値であった。
【００４０】
実施例４
ｎ−ドデシルメルカプタン量と重合温度を表１で示した値に変更した以外は実施例１と同様にしてラテックスＤおよび接着剤組成物を得て、弾性トルクおよび耐熱接着強度の測定を行った。結果を表３に示す。表３の結果より、耐熱接着強度は良好な値であった。
【００４１】
実施例５
使用するｎ−ドデシルメルカプタン量を表１で示した量に変更し、停止する重合転化率を８３％とした以外は実施例４と同様にしてラテックスＥおよび接着剤組成物を得て、弾性トルクおよび耐熱接着強度の測定を行った。結果を表３に示す。表３の結果より、耐熱接着強度は良好な値であった。
【００４２】
実施例６
使用するｎ−ドデシルメルカプタン量を表１で示した量に変更し、停止する重合転化率を９４％とした以外は実施例４と同様にしてラテックスＦおよび接着剤組成物を得て、弾性トルクおよび耐熱接着強度の測定を行った。結果を表３に示す。表３の結果より、耐熱接着強度は良好な値であった。
【００４３】
実施例７
ｎ−ドデシルメルカプタン量を表１で示した値に変更した以外は実施例４と同様にして、ラテックスＧおよびＨを得て、それらを６：４の比率でブレンドしたラテックスおよび接着剤組成物を得て、弾性トルクおよび耐熱接着強度の測定を行った。結果を表３に示す。表３の結果より、耐熱接着強度は良好な値であった。
【００４４】
比較例１
ラテックスＧ単独および接着剤組成物について、弾性トルクおよび耐熱接着強度の測定を行った。結果を表４に示す。弾性トルクは１０．４ｄＮｍであり、高温接着保持強度は良好であったが、高温剥離強度が低かった。
【００４５】
【表４】
2014015524.tif 000005
比較例２
ラテックスＨ単独および接着剤組成物について、弾性トルクおよび耐熱接着強度の測定を行った。結果を表４に示す。耐熱接着強度の高温接着保持強度、高温剥離強度共に低かった。
【００４６】
比較例３
ｎ−ドデシルメルカプタン量を表１で示した値に変更した以外は実施例４と同様にしてラテックスａおよび接着剤組成物を得て、弾性トルクおよび耐熱接着強度の測定を行った。結果を表４に示す。弾性トルクは６．３ｄＮｍであり、耐熱接着強度の高温接着保持強度、高温剥離強度共に不十分であった。
【００４７】
比較例４
ｎ−ドデシルメルカプタン量を表１で示した値に変更した以外は実施例４と同様にしてラテックスｂおよび接着剤組成物を得て、弾性トルクおよび耐熱接着強度の測定を行った。結果を表４に示す。弾性トルクは６．４ｄＮｍであり、耐熱接着強度の高温接着保持強度、高温剥離強度共に不十分であった。
【００４８】
比較例５
ｎ−ドデシルメルカプタン量を表１で示した値に変更し、ラテックスの固形分を４３％に変更した以外は実施例４と同様にしてラテックスｃおよび接着剤組成物を得て、弾性トルクおよび耐熱接着強度の測定を行った。結果を表４に示す。弾性トルクは８．３ｄＮｍであったが、耐熱接着強度の高温接着保持強度、高温剥離強度共に低かった。
【産業上の利用可能性】
【００４９】
本発明のクロロプレンラテックスは、接着剤の用途に使用され、ゴム製品分野で広範に使用される。